(57)【要約】【課題】裏抜けが抑制され、折加工適性に優れ、新聞用紙として十分な腰を有し、オフセット印刷適性を有し且つインクジェット記録方式を備える新聞印刷装置に適する新聞用紙を提供することである。【解決手段】原紙および塗工層を有する新聞用紙であって、新聞用紙が、新聞用紙の坪量に対して５０ｐｐｍ〜２００ｐｐｍの範囲で黒色着色顔料を有し、新聞用紙の坪量に対して２０質量％〜３０質量％の塗工量範囲で塗工層を両面に有し、且つ塗工層が水溶性多価陽イオン塩およびカチオン樹脂を有する、坪量５５ｇ／ｍ２以下の新聞用紙によって達成される。【選択図】なし【特許請求の範囲】
【請求項１】
原紙および塗工層を有する新聞用紙であって、新聞用紙が、新聞用紙の坪量に対して５０ｐｐｍ〜２００ｐｐｍの範囲で黒色着色顔料を有し、新聞用紙の坪量に対して２０質量％〜３０質量％の塗工量範囲で塗工層を両面に有し、且つ塗工層が水溶性多価陽イオン塩およびカチオン樹脂を有する、坪量５５ｇ／ｍ２以下の新聞用紙。
【請求項２】
水溶性多価陽イオン塩が、塩化カルシウムまたは硝酸カルシウムである請求項１に記載の新聞用紙。
【発明の詳細な説明】
【技術分野】
【０００１】
本発明は新聞用紙に関する。詳しくは、インクジェット記録方式を備える新聞印刷装置に適する新聞印刷に関する。
【背景技術】
【０００２】
インクジェット記録方式が高速化および大型化し、新聞印刷の分野において、無版印刷やオンデマンド印刷に対応するためにインクジェット記録方式を備える新聞印刷装置が開示されている（例えば特許文献１および２参照）。
【０００３】
インクジェット記録方式に対応する用紙として、新聞印刷の校正刷りや印刷見本作成用のインクジェット記録媒体またはインクジェット用受容シートが開示されている（例えば、特許文献３および４参照）。これらは、新聞印刷装置ではなく、家庭向けまたはＳＯＨＯ向けのインクジェットプリンターで使用されるインクジェット記録媒体またはインクジェット用受容シートである。すなわち、用紙の色相を新聞用紙に近似させたインクジェットプリンター専用紙である。
【０００４】
オフセット新聞輪転機の一部にインクジェット方式による可変情報を印刷するシステムを設けたオフセット新聞輪転機に対し、インクジェット印字適性に優れたインクジェット対応オフセット印刷用新聞用紙が開示されている（例えば、特許文献５参照）。このインクジェット対応オフセット印刷用新聞用紙は、非塗工紙タイプの用紙であり、原紙のパルプ原料として特定のパルプを含み、填料としてホワイトカーボンを含み、サイズ剤を内添せず抄紙され、表面サイズ剤によりサイジングを施した用紙である。
【先行技術文献】
【特許文献】
【０００５】
【特許文献１】特開２００８−９７３７３号公報
【特許文献２】特開２０１１−１５７１６８号公報
【特許文献３】特開２０００−３１８２９９号公報
【特許文献４】特開２００２−２２５４２６号公報
【特許文献５】特開２０１１−１６１７２０号公報
【発明の概要】
【発明が解決しようとする課題】
【０００６】
インクジェット記録方式に用いられるインクは、色材濃度が低く、インク溶剤が多く含まれる。特にカラー印刷では、より多くのインク溶媒が用紙に供給される。従って、用紙の坪量が小さい新聞用紙では、インクが裏抜けする問題を有する。
【０００７】
新聞印刷の分野でもカラー化が進み、画質に対する要求が高くなっている。特許文献５に記載されるが如くのインクジェット対応オフセット印刷用新聞用紙は、非塗工紙タイプとして画像の滲みや印刷後の不透明度を向上しているものの、より画質の向上が望まれている。インクの裏抜け抑制および画質の点では、インクジェット記録方式のインクを受理するために原紙上に塗工層を有することが有効である。しかしながら、塗工層によってインクジェット記録方式に対する適性は向上するものの、オフセット印刷方式の新聞印刷装置ではブランケットパイリング等の発生が予想され、オフセット印刷適性が問題となる。
【０００８】
新聞用紙の特有の品質として、腰と折加工適性がある。配達の利便性から新聞は小さく折畳まれる。手に持って新聞を広げて読む場合に用紙にある程度の腰が必要である。塗工層を有する場合、坪量の小さい新聞用紙では、塗工層を有する分だけ相対的に原紙の坪量がより小さくなり、紙の腰が低下する。また同時に、新聞用紙の折畳み工程で天折れなどの不具合が発生し易くなる。天折れについては、例えば特許第４２２７９２５号公報に記載されているように、従来は装置側での工夫が多種行われている。しかしながら、新聞用紙に対しても天折れし難い折加工適性の向上が望まれている。
【０００９】
これらのことから本発明の目的は、インクの裏抜けが抑制され、折加工適性に優れ、新聞用紙として十分な腰を有し、オフセット印刷適性を有し且つインクジェット記録方式を備える新聞印刷装置に適する新聞用紙を提供することである。
【課題を解決するための手段】
【００１０】
本発明者らは鋭意研究を重ねた結果、原紙および塗工層を有する新聞用紙であって、新聞用紙が、新聞用紙の坪量に対して５０ｐｐｍ〜２００ｐｐｍの範囲で黒色着色顔料を有し、新聞用紙の坪量に対して２０質量％〜３０質量％の塗工量範囲で塗工層を両面に有し、且つ塗工層が水溶性多価陽イオン塩およびカチオン性樹脂を有する、坪量５５ｇ／ｍ２以下の新聞用紙を発明するに至った。
【００１１】
好ましくは、水溶性多価陽イオン塩が、塩化カルシウムまたは硝酸カルシウムである。
【００１２】
本発明の別の態様として、インクジェット記録方式を備える新聞印刷装置による印刷方法であって、上記新聞用紙を得る工程、および新聞用紙の塗工層上にインクジェット記録方式によって印刷速度１５ｍ／分以上で印刷画像を形成する工程を含む印刷方法を提供する。また本発明は、優れた印刷画像を形成する方法であって、上記新聞用紙を得る工程、および新聞用紙の塗工層上にオフセット印刷方式および／またはインクジェット記録方式を備える新聞印刷装置を用いて印刷する工程を含む印刷画像を形成する方法を提供する。
【発明の効果】
【００１３】
本発明により、インクの裏抜けが抑制され、折加工適性に優れ、新聞用紙として十分な腰を有し、オフセット印刷適性を有し且つインクジェット記録方式を備える新聞印刷装置に適する新聞用紙を提供することができる。
【発明を実施するための形態】
【００１４】
以下、本発明について詳細に説明する。
【００１５】
本発明の新聞用紙は、原紙および塗工層を有する。原紙としては、ＬＢＫＰ、ＮＢＫＰなどの化学パルプ、ＧＰ、ＰＧＷ、ＲＭＰ、ＴＭＰ、ＣＴＭＰ、ＣＭＰ、ＣＧＰなどの機械パルプ、およびＤＩＰなどの古紙パルプに、炭酸カルシウムなどの填料を加え、サイズ剤、歩留まり剤、カチオン性化合物、顔料分散剤、増粘剤、流動性改良剤、消泡剤、抑泡剤、離型剤、発泡剤、浸透剤、着色染料、着色顔料、蛍光増白剤、紫外線吸収剤、酸化防止剤、防腐剤、防バイ剤、耐水化剤、湿潤紙力増強剤、乾燥紙力増強剤など必要に応じて各種添加剤を配合した紙料から、酸性、中性、アルカリ性の条件で抄造した紙である。
【００１６】
本発明において、原紙のサイズ度は、本発明の所望の効果を損なわない限りいずれのサイズ度でもよい。サイズ度は、内添サイズ剤の量、原紙に塗布する表面サイズ剤の塗工量によって調整することができる。内添サイズ剤は、例えば、ロジン系サイズ剤、アルケニル無水コハク酸、アルキルケテンダイマー、中性ロジン系サイズ剤またはカチオン性スチレン−アクリル系サイズ剤などである。表面サイズ剤は、例えば、スチレン−アクリル系サイズ剤、オレフィン系サイズ剤、スチレン−マレイン系サイズ剤などである。
【００１７】
本発明において、原紙は、表面サイズ剤を含有するサイズプレス液でサイズプレスを施すことができる。表面サイズ剤は、例えば、天然植物から精製した澱粉、ヒドロキシエチル化澱粉、酸化澱粉、エーテル化澱粉、リン酸エステル化澱粉、酵素変性澱粉やそれらをフラッシュドライして得られる冷水可溶性澱粉、ポリビニルアルコールまたはポリビニルアルコール誘導体、アクリル系共重合体、スチレン−アクリル酸系共重合体、スチレン−メタアクリル酸系共重合体、アクリロニトリル−ビニルホルマール−アクリル酸エステル共重合体、スチレン−マレイン酸系共重合体、オレフィン−マレイン酸系共重合体、アルキルケテンダイマー系、ロジン系などである。
【００１８】
本発明において、塗工層は原紙上に塗工して形成されるが、あらかじめ原紙にカレンダー処理を施してもよく、あるいは原紙上に平滑性の調整等の目的のために必要に応じて塗工層と原紙の間に下塗り層を設けてもよい。
【００１９】
本発明において、原紙は、新聞用途という点から、坪量３７ｇ／ｍ２以上４４ｇ／ｍ２以下が好ましい。
【００２０】
本発明において、新聞用紙の坪量は、新聞用途という点から５５ｇ／ｍ２以下である。
本発明において、塗工層は、新聞用紙の坪量に対して２０質量％〜３０質量％の塗工量範囲である。この塗工量の範囲は、新聞用紙の坪量に対する両面含めた塗工層全体の質量％である。例えば、新聞用紙の坪量が４０ｇ／ｍ２であると塗工層全体の塗工量は８ｇ／ｍ２〜１２ｇ／ｍ２の範囲となる。本発明で使用される塗工量とは乾燥固形分量を指す。新聞用紙の坪量に対して塗工量が２０質量％未満の場合は、インクジェット記録方式を備える新聞印刷装置においてインクの裏抜けまたは画質の低下が認められるようになる。新聞用紙の坪量に対して塗工量が３０質量％超の場合は、塗工層の質量や厚みのために新聞用紙の腰の低下または新聞用紙の折加工適性の低下が認められるようになる。
【００２１】
本発明において、新聞用紙は黒色着色顔料を有する。黒色着色顔料は、新聞用紙の坪量に対して５０ｐｐｍ〜２００ｐｐｍ（ｐａｒｔｓ  ｐｅｒ  ｍｉｌｌｉｏｎ：百万分の１）の含有量範囲で有する。例えば、新聞用紙の坪量が４０ｇ／ｍ２であると黒色着色顔料の含有量は０．００２ｇ／ｍ２〜０．００８ｇ／ｍ２の範囲となる。新聞用紙の坪量に対して含有量が５０ｐｐｍ未満の場合は、インクジェット記録方式を備える新聞印刷装置においてインクの裏抜けが認められるようになる。新聞用紙の坪量に対して含有量が２００ｐｐｍ超の場合は、カラー印刷の色合いまたはコントラストの点で画質が低下する。黒色着色顔料の含有量が上記範囲であっても、塗工層を新聞用紙の坪量に対して２０質量％以上を有しなければ、インクの裏抜け抑制効果が得られない。インクジェット記録方式を備える新聞印刷装置に対して坪量の小さい用紙では、インクの色材を塗工層に留め且つ黒色着色顔料によって用紙の不透明度を高めることによって、良好なインクの裏抜け抑制効果および画質を得ることができる。また、黒色着色染料は、インクジェット記録方式のインクの吸収性を低下させることがあり、好ましくない。
【００２２】
本発明において、黒色着色顔料は、原紙または塗工層のいずれに有してもよく、両方に有してもよい。
【００２３】
本発明において、黒色着色顔料は、例えば、ファーネスブラック、ランプブラック、アセチレンブラック、チャンネルカーボン、サーマルブラック等のカーボンブラック類、マグネタイト、フェライト等の磁性体微粒子類、アニリンブラック、チタンブラック、酸化銅、酸化鉄、フタロシアニンブラック等の公知の黒色着色顔料を挙げることができる。本発明の効果の点で、カーボンブラック類が好ましい。黒色着色顔料は、例えば、大日精化工業社、住化ケムテックス社、御国色素社等から市販されている。
【００２４】
本発明において、新聞用紙の塗工層は、水溶性多価陽イオン塩およびカチオン性樹脂を有する。インクジェット記録方式に用いられるインクには色材がインク溶媒に溶解している染料インクと色材がインク溶媒に分散している顔料インクが存在する。このような色材の違いに対応することが用紙に求められる。水溶性多価陽イオン塩およびカチオン性樹脂を有することによって、インクジェット記録方式を備える新聞印刷装置において、染料インク顔料インクのいずれであってもインクの裏抜け抑制および滲みやフェザリングのない画質が得られる。新聞用紙の坪量に対して、塗工層の塗工量が上記の範囲であって且つ黒色着色顔料の含有量が上記範囲であっても、水溶性多価陽イオン塩またはカチオン性樹脂を塗工層が有しなければ、インクの裏抜け抑制および滲みやフェザリングのない画質が得られない。
【００２５】
本発明において、水溶性多価陽イオン塩は、２０℃の水に１質量％以上溶解することができる多価陽イオンを含む塩である。多価陽イオンとしては、例えば、マグネシウム、カルシウム、ストロンチウム、バリウム、ニッケル、亜鉛、銅、鉄、コバルト、スズ、マンガンなどの二価陽イオン、アルミニウム、鉄、クロムなどの三価陽イオン、またはチタン、ジルコニウムなどの四価陽イオン、並びにそれらの錯イオンである。多価陽イオンと塩を形成する陰イオンとしては、無機酸および有機酸のいずれでもよく、特に限定されない。無機酸としては、塩酸、硝酸、リン酸、硫酸、ホウ酸、フッ化水素酸などが挙げられるが、これらに限定されない。有機酸としては、ギ酸、酢酸、乳酸、クエン酸、シュウ酸、コハク酸、有機スルホン酸などが挙げられるが、これらに限定されない。水溶性多価陽イオン塩として、塩化カルシウム、ギ酸カルシウム、硝酸カルシウム、酢酸カルシウムなどのカルシウム塩が好ましい。さらに、インクジェット記録方式に用いられるインクが顔料インクである場合、顔料インクの定着性不良による画像汚れがない等の画質の点から、塩化カルシウムまたは硝酸カルシウムが好ましい。
【００２６】
本発明において、カチオン性樹脂は、一般的に使用されているカチオン性ポリマーまたはカチオン性オリゴマーであり、プロトンが配位し易く、水に溶解したとき離解してカチオン性を呈する１級〜３級アミンまたは４級アンモニウム塩を含有するポリマーまたはオリゴマーである。例えば、ポリエチレンイミン、ポリビニルピリジン、ポリアミンスルホン、ポリジアルキルアミノエチルメタクリレート、ポリジアルキルアミノエチルアクリレート、ポリジアルキルアミノエチルメタクリルアミド、ポリジアルキルアミノエチルアクリルアミド、ポリエポキシアミン、ポリアミドアミン、ジシアンジアミド−ホルマリン縮合物、ポリビニルアミン、ポリアリルアミン等の化合物およびこれらの塩酸塩、さらにポリジアリルジメチルアンモニウムクロライドおよびジアリルジメチルアンモニウムクロライドとアクリルアミド等との共重合物、ポリジアリルメチルアミン塩酸塩、ジメチルアミン−エピクロルヒドリン縮合物等を挙げることができるが、これらに限定されない。カチオン性樹脂として、インクジェット記録方式に用いられるインクが染料インクである場合、染料インクの滲みやフェザリングがない等の画質の点から、ジメチルアミン−エピクロルヒドリン縮合物が好ましい。本発明において、カチオン性樹脂の平均分子量は５００以上２０，０００以下の範囲が好ましく、１，０００以上１０，０００以下の範囲がより好ましい。
【００２７】
本発明において、塗工層は、顔料およびバインダーを含有することが好ましい。本発明に用いられる顔料は、従来公知の顔料である。例えば、炭酸カルシウム、カオリン、クレー、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、水酸化アルミニウム、アルミナ、リトポン、ゼオライト、炭酸マグネシウム、水酸化マグネシウムなどの無機顔料、スチレン系プラスチックピグメント、アクリル系プラスチックピグメント、スチレン−アクリル系プラスチックピグメント、ポリエチレン、マイクロカプセル、尿素樹脂、メラミン樹脂などの有機顔料などが挙げられる。オフセット印刷適性の点から、炭酸カルシウムが好ましい。
【００２８】
本発明に用いられるバインダーは、従来公知の水分散性バインダーおよび水溶性バインダーである。水分散性バインダーとしては、例えば、スチレン−ブタジエン共重合体またはアクリロニトリル−ブタジエン共重合体などの共役ジエン系共重合体ラテックス、アクリル酸エステルまたはメタクリル酸エステルの重合体あるいはメチルメタクリレート−ブタジエン共重合体などのアクリル系共重合体ラテックス、エチレン−酢酸ビニル共重合体、塩化ビニル−酢酸ビニル共重合体などのビニル系共重合体ラテックス、ポリウレタン樹脂ラテックス、アルキド樹脂ラテックス、不飽和ポリエステル樹脂ラテックス、またはこれらの各種共重合体のカルボキシル基などの官能基含有単量体による官能基変性共重合体ラテックス、あるいはメラミン樹脂、尿素樹脂などの熱硬化合成樹脂が挙げられる。水溶性バインダーとしては、例えば、酸化澱粉、エーテル化澱粉、リン酸エステル化澱粉などの澱粉誘導体、メチルセルロース、カルボキシメチルセルロース、ヒドロキシエチルセルロースなどのセルロース誘導体、ポリビニルアルコールまたはシラノール変性ポリビニルアルコールなどのポリビニルアルコール誘導体、カゼイン、ゼラチンまたはそれらの変性物、大豆蛋白、プルラン、アラビアゴム、カラヤゴム、アルブミンなどの天然高分子樹脂またはこれらの誘導体、ポリアクリル酸ソーダなどのビニルポリマー、アルギン酸ソーダ、ポリプロピレングリコール、ポリエチレングリコール、無水マレイン酸またはその共重合体などが挙げられる。
【００２９】
本発明において、塗工層を塗工する方法としては従来公知の塗工方法である。例えば、エアーナイフコーター、ロッドブレードコーターなど各種ブレードコーター、ロールコーター、バーコーター、カーテンコーター、ショートドウェルコーターなどが挙げられる。好ましくは、高速生産性に適した各種ブレードコーターまたはフィルムトランスファーコーターであり、特に好ましくはフィルムトランスファーコーターである。
【００３０】
本発明において、新聞用紙は、塗工層を塗工・乾燥された状態のままで使用できるが、必要に応じてマシンカレンダー、ソフトニップカレンダー、スーパーカレンダー、多段カレンダー、マルチニップカレンダー等を用いたカレンダー処理により表面を平滑化することもできる。但し、平滑化のため過度のカレンダー処理を行うと、インクジェット記録方式のインクを受理する能力が低下するために適度のカレンダー処理が好ましい。
【００３１】
本発明において、新聞用途から塗工層を原紙の両面に設ける。
【００３２】
本発明にかかる新聞用紙を、印刷速度が１５ｍ／分以上であるインクジェット記録方式を備える新聞印刷装置に使用することによって良好な画像を形成することができる印刷方法となる。また、本発明にかかる新聞用紙を、オフセット印刷方式および／またはインクジェット記録方式を備える新聞印刷装置で印刷することによって、オフセット印刷方式およびインクジェット記録方式のいずれにおいても良好な画質を得ることができる印刷画像の形成方法となる。
【００３３】
本発明の新聞用紙は、グラビア印刷方式並びに湿式および乾式電子写真方式など他の印刷方式、さらにはインクジェットプリンターなどに用いることも可能である。
【実施例】
【００３４】
以下、本発明を実施例によりさらに具体的に説明するが、本発明はその主旨を超えない限り、以下の実施例に限定されるものではない。また、実施例において示す「部」および「％」は、乾燥固形分あるいは実質成分の質量部および質量％を示す。塗工量は乾燥固形分量を示す。
【００３５】
（原紙の作製）
濾水度４００ｍｌｃｓｆのＬＢＫＰ１００部からなるパルプスラリーに、填料として軽質炭酸カルシウム１２部、両性澱粉０．８部、硫酸バンド０．８部、アルキルケテンダイマー型サイズ剤（サイズパインＫ９０３、荒川化学工業社製）１．０部、黒色着色顔料（平均一次粒子径Ｄ０．２μｍのカーボンブラック、ＴＢ−５１０  ＢＬＡＣＫ  ＴＲ、大日精化工業社製）を表１記載の部数で添加して、長網抄紙機で抄造し、サイズプレス装置で両面あたり酸化澱粉を３．０ｇ／ｍ２付着させ、マシンカレンダー処理をして、坪量４１ｇ／ｍ２、坪量３７ｇ／ｍ２、坪量３４ｇ／ｍ２の原紙をそれぞれ作製した。各実施例および各比較例に使用した原紙の坪量と黒色着色顔料の配合部数は表１に示す。
【００３６】
＜塗工層の塗液の調製＞
塗工層の塗液は、下記の内容により調製した。
重質炭酸カルシウム                                            ５０部
軽質炭酸カルシウム                                            ５０部
ポリビニルアルコール                                          １０部
リン酸エステル化澱粉                                          １０部
水溶性多価陽イオン塩                          種類と部数は表１に記載
カチオン性樹脂（ジメチルアミン−エピクロルヒドリン重縮合物、ジェットフィックス５０５２、里田化工社製）                              部数は表１に記載
黒色着色顔料（平均一次粒子径Ｄ０．２μｍのカーボンブラック、ＴＢ−５１０  ＢＬＡＣＫ  ＴＲ、大日精化工業社製）                      部数は表１に記載
上記の内容で配合し、水で混合分散して固形分濃度４０％に調整した。
【００３７】
【表１】
2013170331.tif 000002
【００３８】
実施例１〜１７および比較例１〜１１について、以下の手順により作製した。
【００３９】
＜新聞用紙の作製＞
原紙上に、塗工層の塗液を、フィルムトランスファーコーターを用いて表裏同等の塗工量となるように両面に塗工・乾燥させた。乾燥後に、カレンダー処理を施して新聞用紙を作製した。カレンダーは、弾性ロールと金属ロールからなる装置を用いて、ニップ線圧は幅方向の厚みプロファイルが適切に得られる範囲において、線圧８０ｋＮ／ｍで行った。また金属ロールの温度を４０℃とした。各実施例または各比較例において、両面あたりの塗工量および使用した原紙について表１に示す。
【００４０】
表１に記載される各実施例および各比較例の新聞用紙に対して、以下の方法によって各項目の評価を行った。結果を表１に示す。
【００４１】
＜オフセット印刷適性の評価＞
ミヤコシ社製オフセットフォーム輪転機で、印刷速度：１５０ｍ／分、使用インク：Ｔ＆Ｋ  ＴＯＫＡ  ＵＶベストキュア墨および金赤、ＵＶ照射量：８ｋＷ２基の条件で６０００ｍの印刷を行い、印刷後のブランケットパイリングの発生状況および印刷サンプルの状態について目視評価で判定した。評価基準は以下の指標に従った。３〜５の評価であれば実用上に問題はない。
５：ブランケットパイリングが全く発生せず、特性良好。
４：僅かにブランケットパイリングが発生するが、特性は概ね良好。
３：ブランケットパイリングが発生するが、実用上問題ない。
２：ブランケットパイリングの発生が目立ち、実用上問題あり。
１：ブランケットパイリングの発生が酷く、特性不良。
【００４２】
＜インクの裏抜けの評価＞
東京機械製作所製インクジェット印刷機ＪｅｔＬｅａｄｅｒを用い、顔料インクを使って評価画像を７５ｍ／分で印刷した。ブラックインクによる１８ｃｍ×１８ｃｍのベタパターンを、印字して裏面に抜けるインクの度合いを目視で評価した。３〜５の評価であれば、実用上に問題はない。
５：裏抜けが認められない。
４：裏抜けが僅かに認められる。
３：僅かに裏抜けが認められるが、実用上の許容レベルである。
２：多少の裏抜けが認められる。
１：著しく裏抜けが認められる。
【００４３】
＜インクジェット記録の画質の評価＞
東京機械製作所製インクジェット印刷機ＪｅｔＬｅａｄｅｒを用い、顔料インクを使って評価画像を７５ｍ／分で印刷した。また、ミヤコシ社製インクジェット印刷機ＮｅｗＭＪＰ−６００（型式：ＭＪＰ−２０Ｃ）を用い、染料インクを使って評価画像を１５０ｍ／分で印刷した。評価画像は、ブラック、シアン、マゼンタ、イエロー、各単色のベタ画像および５０％網点パターンおよび文字からなる画像とした。印刷サンプルの画質について、画像のコントラスト・フェザリング・画像の汚れなど総合的な観点から下記５段階で評価した。３〜５の評価であれば、実用上に問題はない。
５：極めて良好。
４：良好。
３：実用上問題ない範囲。
２：不良。
１：極めて不良。
【００４４】
＜折加工適性の評価＞
東京機械製作所製インクジェット印刷機ＪｅｔＬｅａｄｅｒを用い、印字後の新聞用紙を折畳み加工し、天折れの状態について判定した。３の評価であれば、実用上に問題はない。
３：天折れの発生が認められない。
２：天折れの発生が幾分認められる。
１：天折れの発生が認められる。
【００４５】
＜用紙の腰の評価＞
東京機械製作所製インクジェット印刷機ＪｅｔＬｅａｄｅｒを用い、顔料インクを使って評価文字を７５ｍ／分で印刷し、さらに各実施例および各比較例の新聞用紙を新聞サイズに加工し５枚重ね二つ折りにし、新聞サンプルとした。新聞サンプルを広げて読む状態で手に持ったとき、用紙の倒れ具合を試験者５人によって下記５段階で官能評価し、５人の平均値（小数点以下四捨五入）を最終評価とした。３および４の評価であれば、実用上問題はない。
４：倒れず、良好。
３：やや倒れ易いが、許容レベル。
２：用紙が倒れ易く、やや不良。
１：用紙が倒れ、不良。
【００４６】
表１の結果から、本発明にかかる実施例１〜１７は、オフセット印刷適性を有し、且つインクジェット記録方式においてもインクの裏抜けが抑制され、折加工適性に優れ、新聞用紙として十分な腰を有することが分かる。実施例９および１５と実施例１６あるいは実施例１７との対比から、画質の点で、水溶性多価陽イオン塩が塩化カルシウムまたは硝酸カルシウムが好ましいことが分かる。一方、新聞用紙の坪量に対して塗工層の塗工量の割合が本発明にかかる範囲に相当しない比較例１〜４、新聞用紙の坪量に対して黒色着色顔料の含有量が本発明にかかる範囲に相当しない比較例５〜７、塗工層が水溶性多価陽イオン塩またはカチオン性樹脂を有しない比較例８〜１１では、本発明にかかる効果の全てを満足することができないと分かる。